디 부틸 주석 디 라우 레이트 가 가교 결합 동태 ( 경도 ) 와 관련 해서 양호 한 촉매 임 에 도 불구 하 고 , 외피 - 오버 타임 은 일반 적 인 구아니딘 의 타임 과 비 교시 5 내지 10 배 길 다 . 반면 에 , 1 , 1 , 3 , 3 - 테트라메틸 구아니딘 은 , 본 발명 에 따른 실릴 화 구아니딘 보다 더 높 은 몰 농도 에서 조차 도 심층 으로 실리콘 오일 의 가교 결합 을 할 수 없 다 . 50 % 높 은 몰 농도 로 첨가 되 었 던 1 , 1 , 3 , 3 - 테트라메틸 -( 3 - 트리 에 톡 시실 릴 ) 프로필 ) 구아니딘 인 , 펜 타 치환 된 구조 의 비교 촉매 에 있 어서 , 가교 결합 동태 는 본 발명 에 따른 실릴 화 구아니딘 의 것 보다 훨씬 더 낮 고 , 특히 심층 가교 결합 이 없 고 , 48 h 에서 2 mm 필름 열도 ( tearing ) 가 있 다 .